(57)【特許請求の範囲】
【請求項１】
防水材層であるウレタン系樹脂防水材と下地材層であるコンクリートの中間に用いる屋上用の下地調整剤組成物であって、エポキシ樹脂とポルトランドセメントを質量比で１．０：１．０〜３．０で混合してなる下地調整剤組成物。
【発明の詳細な説明】
【０００１】
【発明の属する技術分野】
本発明は、建物の屋根に防水材を施工する際に、モルタル製、コンクリート製等の下地材と樹脂製の防水材との中間に用いて、防水材のふくれや剥離を防止する下地調整材組成物に関する。
【０００２】
【従来の技術】
工場や一般の建築物等の屋上（屋根）は、施工後外気に曝されるため、防水性、耐候性が要求され、さらにその建築物の外観の一部をなすために、意匠性が要求されることが多い。そのため、このような屋上をモルタル製やコンクリート製の無機材で施工する場合、通常、表面を防水材で被覆する。例えば、この防水材として、ウレタン系樹脂を被覆する方法があり、具体的には、ウレタン系防水材の２液型のものを現場で混合、撹拌した後、塗布する方法、あるいは、最近では、１液型のものを塗布後、湿気で硬化させる方法が採られている。
【０００３】
しかし、コンクリートなどの下地の上にこれらのウレタン系防水材を被覆した後硬化させると、表面にピンホールやふくれを生じる場合、あるいは、施工後、直射日光に曝されるため、防水材が下地材であるコンクリートから生じる水分を吸収して防水材層の表面にふくれが生じたり、防水材層の接着不良を起こす場合がある。
そこで、下地材層であるコンクリートと防水材層であるウレタン系防水材の中間にＳＢＲ，アクリル系，エチレンビニル酢酸共重合体などの水分散性のエマルジョン系樹脂と所謂セメントを混合した組成物を下地調整剤として介在させることによって、これらの問題点を解決しようとする試みがなされてきた。
例えば、特公平３−７９４９４号公報では、トンネルや地下室等の建築構造物の床に用いる目的で、エポキシ系樹脂エマルジョンと水硬性セメントの混合物でコンクリート製の下地を調整した後、エポキシ樹脂塗床材で被覆する施工方法が記載されているが、この下地調整剤は床材の下地を調整するものであって、屋上の下地の調整のように耐候性を必要とするものに適しているとはいえない。
【０００４】
【発明が解決しようとする課題】
つまり、エマルジョン系樹脂とセメントからなる組成物を下地材層と防水材層の中間に介在させても、長期間には、ふくれや接着不良などを生じる場合がある。
そこで、本発明の目的は、このような防水材のふくれや接着不良などを生じず、長期間にわたって防水性、外観の意匠性を有する屋根を形成するための下地調整剤組成物を提供することにある。
【０００５】
【課題を解決するための手段】
本発明者らは、これらの問題について鋭意検討した結果、下地材層であるコンクリート製の下地と、防水材層であるウレタン系樹脂防水材の中間に、エポキシ系樹脂とポルトランドセメントを１．０：１．０〜３．０の質量比で混合した下地調整剤を存在させると、ウレタン系樹脂防水材層の表面のふくれを改善し、下地材層と防水材層の接着性が向上することを見いだし、本発明に至った。
【０００６】
すなわち、本発明は、防水材層であるウレタン系樹脂防水材と下地材層であるコンクリートの中間に用いる屋上用の下地調整剤組成物であって、エポキシ樹脂とポルトランドセメントを重量比で１．０：１．０〜３．０で混合してなる下地調整剤組成物を提供する。
【０００７】
本発明の下地調整剤組成物は、建物の屋上の下地材層であるコンクリート製の下地と、防水材層であるウレタン系樹脂防水材の中間に用いて屋根の防水性を損なう原因となる下地の凹凸を調整するものであって、エポキシ系樹脂とポルトランドセメントを１．０：１．０〜３．０の質量比で含有する。
【０００８】
本発明に用いるエポキシ樹脂は、ビスフェノールＡ型エポキシ樹脂、ビスフェノールＦ型エポキシ樹脂、ビスフェノールＡＤ型エポキシ樹脂、ノボラック型エポキシ樹脂等が挙げられるが、中でも、液体または固体のビスフェノールＡ型エポキシ樹脂であるのが、接着性、耐発泡性の点で好ましい。具体的には、油化シェル（株）製の１００１Ｘ７５、８２８等の市販品を用いることができる。
エポキシ樹脂のエポキシ当量は、１８０〜５００であるのが好ましい。
【０００９】
本発明に用いるポルトランドセメントは、所謂セメントであってＣａＯ，Ａｌ２  Ｏ３  ，ＳｉＯ２  を主成分とする石灰質成分や粘度質成分などの粉体を適切な割合で混合したもので、水と反応して水和物を形成することによって硬化するセメントである。メサライト、アサノライト、エフェイライト等の人工軽量骨材を重量比で、セメント：人工軽量骨材＝１：１〜１：２の割合で加えるのが、軽量性と強度とのバランスの点で好ましい。
【００１０】
エポキシ樹脂：ポルトランドセメントの配合比は、質量比で１．０：１．０〜３．０、特に１．０：１．０〜１．５であるのが好ましい。エポキシ樹脂に対するポルトランドセメントの混合比が、１．０：１．０未満では、発泡性、下地との接着性が悪く、１．０：３．０超では、作業性の点で好ましくない。
【００１１】
本発明の下地調整剤組成物には、エポキシ樹脂とポルトランドセメントの他に、本発明の主旨に適する範囲で、その他の添加剤を含有させてもよい。その他の添加剤としては、溶剤、硬化剤、消泡剤、硬化助剤、着色剤、難燃剤、防かび剤、触媒などが挙げられる。
本発明に用いる硬化剤としては、エポキシ樹脂用硬化剤であって、芳香族環または脂環式環を有し、耐アルカリ性に優れる硬化剤であればよく、例えば、３，９−ビス（３−アミノプロピル）−２，４，８，１０−テトラスピロ［５．５］ウンデカン（ＡＴＵ）複素環式アミン系硬化剤、メタキシリレンジアミン（ＭＸＤＡ）のマンニッヒ型硬化剤、イソホロンジアミンのマンニッヒ型硬化剤（ＩＰＤＡ）、アダクト型硬化剤などが挙げられ、中でも、ＭＸＤＡのマンニッヒ型硬化剤、ＡＴＵを用いるのが、耐アルカリ性の点で好ましい。また、市販品である旭電化社製のＥＨ−２３０、油化シェル（株）製のエポメートＳ００２等を使用することもできる。
硬化剤の含有量は、エポキシ樹脂１００重量部に対して、４０〜２００重量部、特に１００〜１５０重量部であるのが硬化実現の点で好ましい。
【００１２】
溶剤としては、例えば、フェノール、クレーゾール、アルキルグリシジルエーテル、１，６−ヘキサンジオールジグリシジルエーテル等が挙げられ、中でもフェノールが硬化を促進できるので好ましい。
溶剤の含有量は、下地調整剤組成物からポルトランドセメントを除いたエポキシ樹脂組成物中、３０〜４０重量％含有させるのが好ましい。低温時の接着性及びウレタン塗膜の発泡性の点で４０重量％以下であるのが好ましく、粘度上昇による作業性の点で３０重量％以上であるのが好ましい。
【００１３】
添加剤としては、例えば、消泡剤、硬化助剤、着色剤、難燃剤、防かび剤、触媒等が挙げられる。消泡剤としては、オクチルアルコール、シクロヘキサノール、エチレングリコール、シリコーンエマルジョン、リン酸トリブチル、２−エチルヘキシルアルコール等が挙げられ、中でもアクリル系、ビニル系のものが好ましい。硬化助剤としては、Ｎ−β（アミノエチル）γ−アミノプロピルトリメトキシシラン、クロロプロピルトリメトキシシラン、ビニルトリクロロシラン、γ−アミノプロピルトリエトキシシラン、γ−メルカプトプロピルトリメトキシシラン、γ−メタクリロキシプロピルトリメトキシシラン等のシラン系カップリング剤が挙げられ、中でもアミノシラン系カップリング剤が好ましい。着色剤としては、チタンホワイト、カーボンブラック等が挙げられる。難燃剤としては、リン酸トリクレシル、塩素化パラフィン、三酸化アンチモン等が挙げられる。防かび剤としては、ｏ−フェニルフェノール、テトラメチルチウレムジスルフィド等が挙げられる。触媒、接着付与剤として、ジメチルアニリン、ベンジルジメチルアミン、２−（ジメチルアミノメチル）フェノール、２，４，６−トリス（ジアミノメチル）等の三級アミンが用いられる。
【００１４】
本発明の下地調整剤組成物の製造方法の１例としては、上述のエポキシ樹脂とポルトランドセメントを配合し、必要に応じて、溶剤等の添加剤を加えて充分混練し、施工時に硬化剤を加えて使用すればよい。その他の添加剤は、エポキシ樹脂に加えても、または硬化剤に加えてもよい。
得られる下地調整剤組成物の粘度は、２００〜１０００ｃｐｓ（２５℃）であるのが好ましい。
【００１５】
図１に、本発明の下地調整剤組成物を用いた防水施工法によって得られた屋上防水構造体１の構成の１例を防水材塗布面から下地方向に垂直に切った断面図で示して説明する。
図１で示されるとおり、屋上防水構造体１は、下地材からなる下地材層２、防水材からなる防水材層５の中間に、少なくとも、下地調整剤層３を存在する。さらに、下地調整剤層３と防水材層５との間にウレタン系樹脂プライマーからなるプライマー層４が存在するのが好ましい。
下地材層２は、下地となるコンクリートからなり、建築用のセメント、セメントモルタル等に水を添加して混練した後、成形して硬化させたもので、通常の建築用に用いられるセメントやモルタルであればいずれの成分配合のものでもよい。このコンクリートの下地材層２の表面には、凸凹が生じることがある。この凸凹があると、コンクリート製の下地材層２を防水材で被覆しても、防水材が硬化した後に防水材の表面にピンホールやふくれが生じる場合がある。
【００１６】
下地調整剤層３は、本発明の下地調整剤組成物からなり、上記の下地材層２の建築物の外側になる側の表面に塗布して、下地に生じた凸凹やピンホールを平滑に調整する。したがって、本発明の下地調整剤組成物は、下地材層２の凸凹の影響を防水材層５に与えず、かつ、下地から生じる水分を吸収して防水材層５に水分が達するのを抑えることで、防水材層５のふくれを防止することができる。
本発明の下地調整剤組成物からなる下地調整剤層は、０．５〜２．０ｍｍの厚さに塗布するのが好ましい。
【００１７】
プライマー層４は、ウレタン系樹脂プライマー組成物からなり、本発明の下地調整剤からなる層と防水材層との間に必要に応じて形成される。プライマーは、０．１〜０．５ｍｍの厚みで塗布するのが好ましい。
ウレタン系樹脂プライマー組成物は、建築物に通常使用されるウレタン系樹脂プライマーであれば、１液型であっても２液型であってもよく、例えば、ＭＤＩ，ＴＤＩなどのイソシアネートとＰＰＧなどのポリオールとを反応させて得られる末端にＮＣＯ基を有するウレタンプレポリマー（粘度１００〜１０００ｃｐｓ）、または、イソシアネートとポリオールに、アミン系触媒を加えて反応させた分子量５０〜１０００のポリウレタン樹脂またはアダクトポリイソシアネートを含有し、必要に応じてキシレン、トルエン等の溶剤をポリウレタン樹脂１００重量部に対して１０〜８０重量部含有していてもよい。また、汎用のウレタン系樹脂のプライマーなどの市販品を使用してもよい。
【００１８】
防水材層５は、直接あるいはウレタン系樹脂のプライマー層４を介して下地調整剤層２を被覆し、硬化後水または水蒸気を透過させない層を形成するウレタン樹脂組成物からなり、０．５〜３．５ｍｍの厚みで塗布するのが好ましい。
防水材は、通常使用されるウレタン系樹脂の防水材であれば１液型ものでも２液型のものでもよく、例えば、ＭＤＩ，ＴＤＩなどのイソシアネートとＰＰＧなどのポリオールとを反応させて得られる末端にＮＣＯ基を有するウレタンプレポリマー１００重量部に対して０．５×１０−３〜２．０×１０−３モルのイソシアネートを含有するポリウレタン組成物であり（粘度５０〜１５０ｃｐｓ）、または、イソシアネートとポリオールに、アミン系触媒を加えて反応させた分子量１００〜１００００、好ましくは分子量５００〜５０００のポリウレタン樹脂を含有し、必要に応じてキシレン、トルエン等の溶剤をポリウレタン樹脂１００重量部に対して１００重量部以下含有していてもよい。また、汎用のウレタン系樹脂の屋上用の防水材（溶剤（トルエン、キシレン、ミネラルスピリット等）３〜１０重量％を含有）などの市販品を使用してもよい。さらに、防水材には、ウレタン樹脂にカーボンブラック、酸化チタン、シスアゾ系オレンジ、シアニンブルーなどの着色剤を添加してもよい。
【００１９】
本発明の下地調整剤組成物を用いた防水施工法の１例としては、図１に示すとおり、コンクリート等の下地を施工し、乾燥させた下地材層２の建築物の屋外になる側の面に、本発明の下地調整剤組成物を塗布し、さらにその上に必要に応じてプライマー組成物を塗布してから、あるいは、下地調整剤組成物の上に直接防水材を塗布して、硬化させ屋上防水構造体１を得る。
【００２０】
本発明の下地調整剤組成物は、水分や溶剤が残っているコンクリート製の下地との接着性に優れ、同時に溶剤を含むウレタン系樹脂プライマーやウレタン系樹脂防水材との接着性にも優れているので、この下地調整剤組成物を用いれば、長期間、防水性、耐候性、外観の意匠性に優れた屋上用防水施工をすることができる。
【００２１】
【実施例】
以下に、実施例により、本発明を具体的に説明する。
（実施例１〜２、および比較例１〜４）
セメント：水：骨材の重量比が１：１：１．５のコンクリート（人工軽量骨材（メサライト）含有）を、縦３０ｃｍ、横３０ｃｍ、厚さ７ｃｍとなるよう成形して、約１ヶ月（２０〜２５℃、６０％〜７０％ＲＨ）養生させ、コンクリートの含水率７％に乾燥させてから、下記表２に示される組成のエポキシ樹脂組成物にポルトランドセメントを質量比で１：１．５加えた下地調整剤組成物をコンクリート板の一方の面に塗布し、その上に、ウレタン系樹脂プライマー組成物（溶剤（トルエン、キシレン）７０重量％含有）を塗布してから上塗材として、１液型ウレタン系樹脂防水材（ハマタイト社製のユーロポール：溶剤（トルエン）９重量％含有）あるいは２液型ウレタン系樹脂防水材（横浜ゴム（株）製のＵ−８０００：溶剤（ミネラルスピリット）３重量％含有）を塗布してコンクリート表面が５０〜６０℃になるように照射して得た各試験片について、防水層の発泡の有無、下地と防水材間の接着性の確認を行った。
比較例１、２は、下地調整剤として、エマルジョン系樹脂を用いた以外は、実施例１および２と同様にして試験片を得た。比較例３は、表１に示されるとおり、下地層の上に下地調整剤として、エポキシ樹脂系エマルジョンとセメントとの混合物を塗布し、その上にエポキシ樹脂系床材を塗布して試験片を得た。比較例４は、表１に示されるとおり、下地層の上に下地調整剤として、エポキシ樹脂系エマルジョンとセメントとの混合物を塗布し、その上にウレタン系プライマー、ウレタン系防水材を塗布して試験片を得た。
【００２２】
次に、各試験片を５０℃温水中に浸漬して、１４日後のふくれ、下地と防水層間の接着性を観察した。以下の評価規準により、ふくれを評価し、表１に記載した。
【００２３】
（ふくれの評価基準）
試験片３０×３０ｃｍ中に、
◎……全くふくれなし（０ケ）。
○……一部ふくれ（１〜３ケ）あり。
×……全面にふくれ（多数）あり。
【００２４】
また、接着性は、手剥離試験を行った。以下の評価規準により、接着性を評価し、表１に記載した。（接着性の評価基準）
◎……層間剥離なし。
○……約１０％層間剥離あり。
×……５０％以上の層間剥離あり。
【００２５】
また、耐候性は、サンシャインウェザーメーター（東洋精機製）を用い、雰囲気温度６３±３℃、スプレーサイクル１２０分中１８分で２５００ｈｒｓ暴露によって測定した。以下の評価規準により、耐候性を評価し、表１に記載した。
（耐候性の評価基準）
◎……変化なし。
○……多少黄変。
×……黄変およびチョーキングが激しい。
【００２６】
【表１】
0003597264.tif 000002
【００２７】
0003597264.tif 000003
【００２８】
注）各成分の量は、重量部を示す。
エポキシ樹脂：液体ビスフェノールＡ型エポキシ樹脂
（エポキシ当量４５０〜５００）
複素環式アミン：油化シェル（株）製のエポメートＳ００２
アミノシラン：日本ユニカー（株）製のアミノシランカップリング剤
【００２９】
【発明の効果】
本発明の下地調整剤組成物によれば、屋上の屋根のような直射日光や風雨に曝される所でも、十分な防水性、耐候性を示し、長期間使用しても防水材の表面にふくれや剥離を生じない防水施工を行うことができる。
【図面の簡単な説明】
【図１】本発明の下地調整剤組成物を用いた屋上用の防水構造体の断面図である。
【符号の説明】
１  屋上防水構造体
２  下地材層
３  下地調整剤層
４  プライマー層
５  防水材層
【図１】
0003597264.tif 000004